(57)【要約】  効率よく大きな単結晶サファイヤを製造することが可能なモリブデンまたはその合金製の坩堝を提供することを目的とする。開口（１１）が設けられた有底円筒形状の下部坩堝（１０）と、開口（１１）に嵌まり合う上部坩堝（２０）とを備え、上部坩堝（２０）は、モリブデンまたはその合金製の板材（２３）を曲げて板材の両端部を接合することで形成される。下部坩堝（１０）は、モリブデンまたはその合金製の板材（１３）を絞り加工することで形成され、開口（１１）には円筒の外周方向に延在する、円周方向に連続する下部坩堝側フランジ部（１２）が設けられている。
2015064505.tif 000002
【特許請求の範囲】
【請求項１】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成される、坩堝。
【請求項２】
前記下部坩堝は、モリブデンまたはその合金製の板材を絞り加工することで形成され、前記開口には円筒の外周方向に延在する、円周方向に連続する下部坩堝側フランジ部が設けられている、請求項１に記載の坩堝。
【請求項３】
前記上部坩堝は、前記開口の内周側に嵌め合わせられて前記下部坩堝に係合する係合部を有し、前記上部坩堝は前記下部坩堝に対して着脱自在に設けられる、請求項１または請求項２に記載の坩堝。
【請求項４】
前記上部坩堝の下部には、円筒の半径方向に延在する上部坩堝側フランジ部が設けられている、請求項１から請求項３のいずれか１項に記載の坩堝。
【請求項５】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成される、坩堝。
【請求項６】
前記下部坩堝は、モリブデンまたはその合金製の板材を絞り加工することで形成され、前記開口には円筒の外周方向に延在する、円周方向に連続する下部坩堝側フランジ部が設けられている、請求項５に記載の坩堝。
【請求項７】
前記上部坩堝は、前記下部坩堝に近い側の小径部と、前記下部坩堝から遠い側の大径部とを有し、前記小径部が前記下部坩堝の内側に嵌まり合う、請求項５または請求項６に記載の坩堝。
【請求項８】
前記大径部と前記小径部との間には内周側に向かって下方向に傾斜するテーパー面が設けられている、請求項７に記載の坩堝。
【請求項９】
前記小径部の下端に内側へ延在する縮径部が設けられている、請求項７または請求項８に記載の坩堝。
【請求項１０】
単結晶サファイヤの製造方法であって、
請求項１から請求項９のいずれかに記載の坩堝の前記下部坩堝および前記上部坩堝に原料を充填する工程と、
前記原料を溶融させたのち凝固させることで前記下部坩堝内に単結晶サファイヤを生成する工程とを備えた、単結晶サファイヤの製造方法。
【発明の詳細な説明】
【技術分野】
【０００１】
この発明は、坩堝およびそれを用いた単結晶サファイヤの製造方法に関し、より特定的には、モリブデンまたはその合金製の坩堝およびそれを用いた単結晶サファイヤの製造方法に関する。
【背景技術】
【０００２】
従来、坩堝に関しては、特開昭６４―４２３８８号公報（特許文献１）では、シリコン単結晶引き上げ装置用石英坩堝が開示されている。【０００３】
また、特開２００２―１７０７８０号公報（特許文献２）では、ルツボおよびそれを使用した多結晶シリコンの成長方法が開示されている。
【先行技術文献】
【特許文献】
【０００４】
【特許文献１】特開昭６４―４２３８８号公報
【特許文献２】特開２００２―１７０７８０号公報
【発明の概要】
【発明が解決しようとする課題】
【０００５】
サファイア単結晶育成にモリブデン坩堝が使用されている。坩堝内容積限度まで原料アルミナを充填しても、溶解・凝固後のサファイアインゴット体積は坩堝の内容積の５０％程度に減少してしまう。単結晶サファイアウエファーをインゴットから高い数量歩留まりで製造するために、体積の大きなインゴットの製造が望まれている。【０００６】
単結晶育成に使用するアルミナ原料は、直径数ｍｍ程度の粒状或いは数ｍｍから十数ｍｍの大きさの塊状であり、坩堝内に充填時に大きな空隙が生まれてしまう。この空隙が坩堝内容積の有効利用を阻害することは自明であり、坩堝内容積を増大させる工夫を各結晶メーカーが行っている。先行技術の特許文献１および２は共にシリコン結晶（単結晶並びに多結晶）に関しての考案であり、坩堝内容積の有効活用について鋭意工夫し、カバーリング或いは上部坩堝などの補助具を開示している。【０００７】
特許文献１ではカバーリングなるセラミックス製(炭素、炭化ケイ素、石英など）の原料充填補助具を開示している。カバーリング下部にフランジ構造を設けるとともに、坩堝本体である下部坩堝の上縁部にもフランジを設け、両者をバヨネット方式で着脱自在ならしめている。【０００８】
このようなフランジ構造は、厚手の部材や部品を刃具による切削加工によって形成され、薄手の材料には不向きである。また、サファイア溶融は２０５０℃を越える超高温下で行われるので、セラミックスは耐久性能に不安がある。【０００９】
特許文献２には、黒鉛製の原料保持坩堝が開示されている。この考案による接続構造の一例は、原料保持坩堝の下端外周部を坩堝本体である下部坩堝上縁部内周側にスカート状に垂れさげて嵌めこむ簡便な方式である。【００１０】
他の一例として、原料保持坩堝を坩堝本体である下部坩堝上に載せ置く、これも簡便なる方式である。原料保持坩堝の下端部にП字状の溝を彫りこみ、下部坩堝上縁部に嵌めこめるよう工夫されている。【００１１】
原料保持坩堝下端部を下部坩堝内周側に嵌めこむ方式は、高温加熱時の熱膨張によって固着したり割れが生じる恐れがあり、姿勢の安定性にも不安がある。【００１２】
原料保持坩堝の下端部にП字状の溝を彫りこむ加工は刃具による切削加工が必要であり、厚さ数ｍｍ程度の薄い坩堝には不向きである。【００１３】
そこで、この発明は上述のような課題を解決するためになされたものであり、効率よく大きな単結晶サファイヤを製造することが可能なモリブデンまたはその合金製の坩堝を提供することを目的とするものである。
【課題を解決するための手段】
【００１４】
この発明に従った坩堝は、モリブデンまたはその合金製の坩堝であって、開口が設けられた有底円筒形状の下部坩堝と、開口に嵌まり合う上部坩堝とを備え、上部坩堝は、モリブデンまたはその合金製の板材を曲げて板材の両端部を接合することで形成される。【００１５】
この発明に従った坩堝は、モリブデンまたはその合金製の坩堝であって、開口が設けられた有底円筒形状の下部坩堝と、開口に嵌まり合う上部坩堝とを備え、上部坩堝は、モリブデンまたはその合金製の板材が継ぎ目なく周方向に連続することで形成される。
【発明の効果】
【００１６】
この発明に従えば、大きな単結晶サファイヤインゴットを安定して作成することができる坩堝およびそれを用いた単結晶サファイヤの製造方法を提供することができる。
【図面の簡単な説明】
【００１７】
【図１】実施の形態１に従った坩堝の平面図である。
【図２】図１中のＩＩ−ＩＩ線に沿った断面図である。
【図３】実施の形態１に従った坩堝の斜視図である。
【図４】実施の形態２に従った坩堝の平面図である。
【図５】図４中のＶ−Ｖ線に沿った断面図である。
【図６】図５中のＶＩ−ＶＩ線に沿った断面図である。
【図７】実施の形態２に従った坩堝の斜視図である。
【図８】実施の形態３に従った坩堝の平面図である。
【図９】図８中のＩＸ−ＩＸ線に沿った断面図である。
【図１０】実施の形態３に従った坩堝の斜視図である。
【図１１】実施の形態４に従った坩堝の平面図である。
【図１２】図１１中のＸＩＩ−ＸＩＩ線に沿った断面図である。
【図１３】図１２中のＸＩＩＩ−ＸＩＩＩ線に沿った断面図である。
【図１４】実施の形態４に従った坩堝の斜視図である。
【図１５】実施の形態５に従った坩堝の平面図である。
【図１６】図１５中のＸＶＩ−ＸＶＩ線に沿った断面図である。
【図１７】実施の形態５に従った坩堝の斜視図である。
【図１８】実施の形態６に従った坩堝の平面図である。
【図１９】図１８中のＸＩＸ−ＸＩＸ線に沿った断面図である。
【図２０】図１９中のＸＸ−ＸＸ線に沿った断面図である。
【図２１】実施の形態６に従った坩堝の斜視図である。
【図２２】実施の形態７に従った坩堝の平面図である。
【図２３】図２２中のＸＸＩＩＩ−ＸＸＩＩＩ線に沿った断面図である。
【図２４】実施の形態７に従った坩堝の斜視図である。
【図２５】実施の形態８に従った坩堝の平面図である。
【図２６】図２５中のＸＸＶＩ−ＸＸＶＩ線に沿った断面図である。
【図２７】図２６中のＸＸＶＩＩ−ＸＸＶＩＩ線に沿った断面図である。
【図２８】実施の形態８に従った坩堝の斜視図である。
【図２９】実施の形態９に従った坩堝の平面図である。
【図３０】図２９中のＸＸＸ−ＸＸＸ線に沿った断面図である。
【図３１】実施の形態９に従った坩堝の斜視図である。
【図３２】実施の形態１０に従った坩堝の平面図である。
【図３３】図３２中のＸＸＸＩＩＩ−ＸＸＸＩＩＩ線に沿った断面図である。
【図３４】図３３中のＸＸＸＩＶ−ＸＸＸＩＶ線に沿った断面図である。
【図３５】実施の形態１０に従った坩堝の斜視図である。
【図３６】実施の形態１１に従った坩堝の平面図である。
【図３７】図３６中のＸＸＸＶＩＩ−ＸＸＸＶＩＩ線に沿った断面図である。
【図３８】実施の形態１１に従った坩堝の斜視図である。
【図３９】実施の形態１２に従った坩堝の平面図である。
【図４０】図３９中のＸＬ−ＸＬ線に沿った断面図である。
【図４１】図４０中のＸＬＩ−ＸＬＩ線に沿った断面図である。
【図４２】実施の形態１２に従った坩堝の斜視図である。
【図４３】実施の形態１３に従った坩堝の平面図である。
【図４４】図４３中のＸＬＩＶ−ＸＬＩＶ線に沿った断面図である。
【図４５】実施の形態１３に従った坩堝の斜視図である。
【図４６】実施の形態１４に従った坩堝の平面図である。
【図４７】図４６中のＸＬＶＩＩ−ＸＬＶＩＩ線に沿った断面図である。
【図４８】図４７中のＸＬＶＩＩＩ−ＸＬＶＩＩＩ線に沿った断面図である。
【図４９】実施の形態１４に従った坩堝の斜視図である。
【図５０】実施の形態１５に従った坩堝の平面図である。
【図５１】図５０中のＬＩ−ＬＩ線に沿った断面図である。
【図５２】実施の形態１５に従った坩堝の斜視図である。
【図５３】実施の形態１６に従った坩堝の平面図である。
【図５４】図５３中のＬＩＶ−ＬＩＶ線に沿った断面図である。
【図５５】実施の形態１６に従った坩堝の斜視図である。
【図５６】実施の形態１７に従った坩堝の平面図である。
【図５７】図５６中のＬＶＩＩ−ＬＶＩＩ線に沿った断面図である。
【図５８】実施の形態１７に従った坩堝の斜視図である。
【図５９】実施の形態１８に従った坩堝の平面図である。
【図６０】図５９中のＬＸ−ＬＸ線に沿った断面図である。
【図６１】実施の形態１８に従った坩堝の斜視図である。
【図６２】実施の形態１９に従った坩堝の平面図である。
【図６３】図６２中のＬＸＩＩＩ−ＬＸＩＩＩ線に沿った断面図である。
【図６４】実施の形態１９に従った坩堝の斜視図である。
【図６５】実施の形態２０に従った坩堝の平面図である。
【図６６】図６５中のＬＸＶＩ−ＬＸＶＩ線に沿った断面図である。
【図６７】実施の形態２０に従った坩堝の斜視図である。
【図６８】実施の形態２１に従った坩堝で用いられる上部坩堝側フランジ部の写真である。
【発明を実施するための形態】
【００１８】
[本願発明の実施形態の説明]
坩堝は、モリブデンまたはその合金製の坩堝であって、開口が設けられた有底円筒形状の下部坩堝と、開口に嵌まり合う上部坩堝とを備え、上部坩堝は、モリブデンまたはその合金製の板材を曲げて板材の両端部を接合することで形成される。
【００１９】
好ましくは、下部坩堝は、モリブデンまたはその合金製の板材を絞り加工することで形成され、開口には円筒の外周方向に延在する、円周方向に連続する下部坩堝側フランジ部が設けられている。
【００２０】
好ましくは、上部坩堝は、開口の内周側に嵌め合わせられて下部坩堝に係合する係合部を有し、上部坩堝は下部坩堝に対して着脱自在に設けられる。
【００２１】
好ましくは、上部坩堝の下部には、円筒の半径方向に延在する上部坩堝側フランジ部が設けられている。
【００２２】
坩堝は、モリブデンまたはその合金製の坩堝であって、開口が設けられた有底円筒形状の下部坩堝と、開口に嵌まり合う上部坩堝とを備え、上部坩堝は、モリブデンまたはその合金製の板材が継ぎ目なく周方向に連続することで形成される。
【００２３】
好ましくは、下部坩堝は、モリブデンまたはその合金製の板材を絞り加工することで形成され、開口には円筒の外周方向に延在する、円周方向に連続する下部坩堝側フランジ部が設けられている。
【００２４】
好ましくは、上部坩堝は、下部坩堝に近い側の小径部と、下部坩堝から遠い側の大径部とを有し、小径部が下部坩堝の内側に嵌まり合う。
【００２５】
好ましくは、大径部と小径部との間には内周側に向かって下方向に傾斜するテーパー面が設けられている。
【００２６】
好ましくは、小径部の下端に内側へ延在する縮径部が設けられている。
単結晶サファイヤの製造方法は、上記のいずれかに記載のモリブデンまたはその合金製の坩堝の下部坩堝および上部坩堝に原料を充填する工程と、原料を溶融させたのち凝固させることで下部坩堝内に単結晶サファイヤを生成する工程とを備える。
【００２７】
[本願発明の実施形態の詳細]
以下、本発明の実施形態の詳細について、図面を参照して説明する。
【００２８】
（実施の形態１）
図１から３を参照して、実施の形態１に従った坩堝１は、モリブデンまたはその合金製であり、開口１１が設けられた有底円筒形状の下部坩堝１０と、開口１１に嵌まり合う上部坩堝２０とを備え、上部坩堝２０は、モリブデンまたはその合金製の板材２３を曲げて板材の両端部を接合することで形成される。下部坩堝１０は、モリブデンまたはその合金製の板材１３を絞り加工することで形成され、開口１１には円筒の外周方向に延在する、円周方向に連続する下部坩堝側フランジ部１２が設けられている。上部坩堝２０は、開口１１の内周側に嵌め合わせられて下部坩堝１０に係合する係合部２８を有し、上部坩堝２０は下部坩堝１０に対して着脱自在に設けられる。上部坩堝２０の下部には、円筒の半径方向に延在する上部坩堝側フランジ部３０が設けられている。
【００２９】
板材２３の両端部が当て板４０に溶接されている。下部坩堝１０の側壁が鉛直方向に対してなす角度θ１は、約１０°であり、上部坩堝２０の側壁は鉛直方向とほぼ平行に配置される。上部坩堝２０に底は無く、上部坩堝２０と下部坩堝１０とが連通している。
【００３０】
（実施の形態２）
図４から７を参照して、実施の形態２に従った坩堝１では、上部坩堝２０の側壁が鉛直方向に対してなす角度θ２が約１０°である点で、実施の形態１に従った坩堝１と異なる。
【００３１】
（実施の形態３）
図８から１０を参照して、実施の形態３に従った坩堝１では、下部坩堝１０の側壁が鉛直方向に対してなす角度θ１が約２°である点で、実施の形態１に従った坩堝１と異なる。さらに、下部坩堝１０にフランジが設けられていない点で、実施の形態１に従った坩堝１と異なる。
【００３２】
（実施の形態４）
図１１から１４を参照して、実施の形態４に従った坩堝１では、上部坩堝２０の側壁が鉛直方向に対してなす角度θ２が約２°である点で、実施の形態２に従った坩堝１と異なる。さらに、下部坩堝１０にフランジが設けられていない点で、実施の形態２に従った坩堝１と異なる。
【００３３】
（実施の形態５）
図１５から１７を参照して、実施の形態５に従った坩堝１では、上部坩堝２０の端部がリベット５０により当て板４０に接合されている点で、実施の形態１に従った坩堝１と異なる。リベット５０は２列に並列に配置され、縦方向に８つのリベット５０が設けられている。
【００３４】
（実施の形態６）
図１８から２１を参照して、実施の形態６に従った坩堝１では、上部坩堝２０の側壁が鉛直方向に対してなす角度θ２が約１０°である点で、実施の形態５に従った坩堝１と異なる。
【００３５】
（実施の形態７）
図２２から２４を参照して、実施の形態７に従った坩堝１では、当て板４０において、リベット５０は２列に千鳥状に配置され、縦方向に４つのリベット５０が設けられている点で、実施の形態５に従った坩堝１と異なる。
【００３６】
（実施の形態８）
図２５から２８を参照して、実施の形態８に従った坩堝１では、上部坩堝２０の側壁が鉛直方向に対してなす角度θ２が約１０°である点で、実施の形態７に従った坩堝１と異なる。
【００３７】
（実施の形態９）
図２９から３１を参照して、実施の形態９に従った坩堝１では、当て板４０において、リベット５０は２列に並列に配置され、縦方向に４つのリベット５０が設けられている点で、実施の形態５に従った坩堝１と異なる。
【００３８】
（実施の形態１０）
図３２から３５を参照して、実施の形態１０に従った坩堝１では、上部坩堝２０の側壁が鉛直方向に対してなす角度θ２が約１０°である点で、実施の形態９に従った坩堝１と異なる。
【００３９】
（実施の形態１１）
図３６から３８を参照して、実施の形態１１に従った坩堝１では、当て板４０において、リベット５０は２列に並列に配置され、縦方向に１２個のリベット５０が設けられている点で、実施の形態５に従った坩堝１と異なる。
【００４０】
（実施の形態１２）
図３９から４２を参照して、実施の形態１２に従った坩堝１では、上部坩堝２０の側壁が鉛直方向に対してなす角度θ２が約１０°である点で、実施の形態１１に従った坩堝１と異なる。
【００４１】
（実施の形態１３）
図４３から４５を参照して、実施の形態１３に従った坩堝１では、当て板４０において、リベット５０は２列に千鳥状に配置され、縦方向に６つのリベット５０が設けられている点で、実施の形態５に従った坩堝１と異なる。
【００４２】
（実施の形態１４）
図４６から４９を参照して、実施の形態１４に従った坩堝１では、上部坩堝２０の側壁が鉛直方向に対してなす角度θ２が約１０°である点で、実施の形態１３に従った坩堝１と異なる。
【００４３】
（実施の形態１５）
図５０から５２を参照して、実施の形態１５に従った坩堝１は、モリブデンまたはその合金製の坩堝１であって、開口１１が設けられた有底円筒形状の下部坩堝１０と、開口１１に嵌まり合う上部坩堝２０とを備え、上部坩堝２０は、モリブデンまたはその合金製の板材２３が継ぎ目なく周方向に連続することで形成される。
【００４４】
下部坩堝１０は、モリブデンまたはその合金製の板材１３を絞り加工することで形成され、開口１１には円筒の外周方向に延在する、円周方向に連続する下部坩堝側フランジ部１２が設けられている。上部坩堝２０は、下部坩堝１０に近い側の小径部２５と、下部坩堝１０から遠い側の大径部２７とを有し、小径部２５が下部坩堝１０の内側に嵌まり合う。大径部２７と小径部２５との間には内周側に向かって下方向に傾斜するテーパー面２６が設けられている。小径部２５の下端に内側へ延在する縮径部２４が設けられている。
【００４５】
下部坩堝１０の側壁が鉛直方向に対してなす角度θ１は、約１０°であり、上部坩堝２０の側壁が鉛直方向に対してなす角度θ２は約１０°である。上部坩堝２０に底は無く、上部坩堝２０と下部坩堝１０とが連通している。
【００４６】
（実施の形態１６）
図５３から５５を参照して、実施の形態１６に従った坩堝１では、上部坩堝２０に縮径部２４が設けられていない点で、実施の形態１５に従った坩堝１と異なる。
【００４７】
（実施の形態１７）
図５６から５８を参照して、実施の形態１７に従った坩堝１では、上部坩堝２０の側壁が鉛直方向に対してなす角度θ２が約２°である点で、実施の形態１６に従った坩堝１と異なる。
【００４８】
（実施の形態１８）
図５９から６１を参照して、実施の形態１８に従った坩堝１では、下部坩堝１０の側壁が鉛直方向に対してなす角度θ１が２°であり、下部坩堝側フランジが存在しない点で、実施の形態１５に従った坩堝１と異なる。
【００４９】
（実施の形態１９）
図６２から６４を参照して、実施の形態１９に従った坩堝１では、上部坩堝２０に縮径部２４が設けられていない点で、実施の形態１８に従った坩堝１と異なる。
【００５０】
（実施の形態２０）
図６５から６７を参照して、実施の形態２０に従った坩堝１では、上部坩堝２０の側壁が鉛直方向に対してなす角度θ２が約２°である点で、実施の形態１６に従った坩堝１と異なる。
【００５１】
上記の実施の形態１から２０では、下部坩堝１０本体の内容積を有効に利用し、大きな単結晶サファイアインゴットを製作できるように、原料充填量を増加させ得る上部坩堝２０を追加している。坩堝１の材質は融点２６００℃超の耐高温性能に優れる金属モリブデン及びその合金であり、高温変形に強く、数ｍｍ程度の厚さで原料アルミナの溶解に耐え得る特性を有している。
【００５２】
（実施の形態２１）
図６８を参照して、実施の形態２１では、上部坩堝側フランジ部３０は、複数の爪部３１０，３２０，３３０，３４０と、それらの爪部３１０．３２０．３３０．３４０が接続される胴部３００とを有する。複数の爪部３１０，３２０，３３０，３４０を設け、各々の爪部３１０，３２０，３３０，３４０の間に隙間が設けられている。そのため、爪部が一枚の板材により構成されている構造と比較して、上部坩堝側フランジ部３０を容易に製造することができる。
【００５３】
この実施の形態２１では４つの爪部３１０，３２０，３３０，３４０が開示されているが、さらに多い爪部または少ない爪部が設けられていてもよい。実施の形態２１に従った上部坩堝側フランジ部３０を、他の実施の形態にも適用してよい。
【００５４】
胴部３００はリベット５０により板材２３に固定されている。胴部３００が溶接、ロウ材など、リベット以外で板材２３に固定されていてもよい。
【００５５】
（坩堝の構造）
実施の形態１から２０で示す、モリブデン製及びその合金製の坩堝１を用いて単結晶サファイアを製造することができる。厚さ数ｍｍ程度のモリブデン板材或いはモリブデン合金板材を板金加工によって丸め成形後リベット５０で接合し（実施の形態５から１４）、或いは溶接して（実施の形態１から４）、円筒或いは中空円錐台を作る。また、或いは絞り成型して（実施の形態１５から２０）上部坩堝２０を作り、当該上部坩堝２０の底部を切削加工によって除去し、円筒或いは中空円錐台となす。これらを本体として、外周部の数か所にリベット接合又は溶接によって上部坩堝側フランジ部３０を後付けし（板金加工の場合）、或いは外周部の全周にフランジ（テーパー面２６）を形成し（絞り成型の場合）、これらのフランジを介して下部坩堝１０上縁部に上部坩堝２０が載せ置かれる。
【００５６】
（坩堝の製造方法）
上部坩堝の製造方法を、Ａ；リベット接合、Ｂ；溶接、Ｃ；絞り成型の３種類に分けて記述する。
【００５７】
Ａ；リベット接合による、厚さ３ｍｍｘ上端外径３３０ｍｍｘ下端外径３００ｍｍｘ高さ２００ｍｍの中空円錐台状坩堝（突き出し幅２０ｍｍで長さ５０ｍｍの４等配フランジ付き）の製造方法。
【００５８】
工程Ａ１；坩堝用および当て板用の各板材
冷間圧延仕上げされた表面粗さＲａ５μｍ程度のモリブデン板材、或いは酸化ランタン添加合金、ＴＺＭ合金などのモリブデン合金板材を準備する。坩堝用の冷間圧延板材サイズは、厚さ３ｍｍｘ幅２５０ｍｍｘ長さ１１００ｍｍである。この圧延板材を放電ワイヤーカット機などを用いて、扇状の丸め加工用素材に素材展開図に基づいて切り出す。この丸め加工用素材には展開図に基づき、リベット接合用のドリル貫通穴（直径３ｍｍ、当て板接合用、フランジ接合用ともに）をボール盤を用いて開けておく。
【００５９】
当て板用の圧延板材は坩堝用板材と同材質で、厚さ３ｍｍｘ幅８０ｍｍｘ長さ１５０ｍｍに放電ワイヤーカット機或いはシェアカッターなどで寸法だし切断する。展開図に基づきリベット用の貫通穴を、上述のとおり事前に設けておく。
【００６０】
工程Ａ２；フランジ用およびリベット用の板・棒材
坩堝素材と同質で、同様の表面粗度の板材（厚さ３ｍｍｘ幅５０ｍｍｘ長さは任意で２００ｍｍ〜１０００ｍｍ程度）および棒材（直径３ｍｍｘ長さ１０００ｍｍ程度）を用いる。
【００６１】
フランジ用部品は、４個分を長さ２００ｍｍで切断しておく。フランジ取り付けに用いるリベット用の棒材もフランジ用板材と同材質で準備し、砥石刃切断或いは放電ワイヤカット機などで長さ１２ｍｍに切断した後、切断バリを砥石などで除去しておく。
【００６２】
工程Ａ３；丸め、Ｌ字曲げなどの板金加工
工程Ａ１および工程Ａ２で準備した素材或いは部品の成型加工について、順次記載する。
【００６３】
工程Ａ１で準備した丸め加工用素材を、市販のローラーベンダーで円錐台形状に丸め加工を施し、確実に突き合うことを確認する。
【００６４】
当て板についてはブレーキプレス（KOMAT’SU製PAS5020）で、坩堝外面の曲率に合わせて丸め加工を施した。突き合せ部の外側に当て板をあてがい、リベット穴の微小変形修正、相互位置などを確認した。穴の微小変形はダイヤモンドやすりなどで手修正する。
【００６５】
工程Ａ２で準備した５０ｍｍ幅板材を２：３の幅になるように、長さ方向に沿ってＬ字状にブレーキプレスによって曲げ加工を実施した。このＬ字状部品から、４個の長さ５０ｍｍＬ型フランジを切断して得た。Ｌ字の幅が広い側にリベット用貫通穴を４穴、直線状にボール盤を用いて開ける。その後、ブレーキプレスを用いて、穴付き側を坩堝外面曲率に合わせて曲げ加工する。曲げ加工によって微小変形した穴は、やすりなどで修正しておく。
【００６６】
工程Ａ４；組み立て加工
上部坩堝本体は、製作した各部品をリベット接合によって組み付けることで完成する。先ず上部坩堝本体を組み上げる。補助治具類を用いて坩堝を仮組みしておき、当て板を坩堝上縁部基準にして、直線または千鳥状に配列された穴に棒材を通し、内側に３ｍｍ突き出させて小径バーナーで加熱して小ハンマーで叩いて潰す。全ての穴を埋めた後、外側に３ｍｍ突き出した棒を小ハンマーで叩いて潰し、リベット接合を完成させる。
【００６７】
次に、４個のフランジを組み付ける。当て板の下端部外の４等配外周面に、当て金を組み付ける要領で作業を行い、フランジの組みつけを完成させる。
【００６８】
この際、潰した部分のバリは、小型リューター或いはマイクロ研磨機を用いて除去する。こうして、リベット接合による４等配フランジ付き上部坩堝が完成する。
【００６９】
Ｂ；溶接による、厚さ３ｍｍｘ上端外径３３０ｍｍｘ下端外径３００ｍｍｘ高さ２００ｍｍの中空円錐台状坩堝（突き出し幅２０ｍｍで長さ５０ｍｍの４等配フランジ付き）の製造方法。
【００７０】
工程Ｂ１；坩堝用板材
上記Ａ１と同じ材質・規格・品質の板材を用いる。冷間圧延仕上げされた表面粗さＲａ５μｍ程度のモリブデン板材、或いは酸化ランタン添加合金、ＴＺＭ合金などのモリブデン合金板材を準備する。坩堝用の冷間圧延板材サイズは、厚さ３ｍｍｘ幅２５０ｍｍｘ長さ１１００ｍｍである。この圧延板材を放電ワイヤーカット機などを用いて、扇状の丸め加工用素材に素材展開図に基づいて切り出す。この丸め加工用素材には展開図に基づき、リベット接合用のドリル貫通穴（直径３ｍｍ、フランジ接合用）をボール盤を用いて開けておく。全ての接合を溶接工法で行う場合は、貫通穴加工は不要である。
【００７１】
工程Ｂ２；フランジ用板材
坩堝素材と同質で、同様の表面粗度の板材（厚さ３ｍｍｘ幅５０ｍｍｘ長さは任意で２００ｍｍ〜１０００ｍｍ程度）を用いる。フランジ用部品は、４個分を長さ２００ｍｍで切断しておく。棒材（直径３ｍｍｘ長さ１０００ｍｍ程度）を用いる。
フランジ取り付けに用いるリベット用の棒材も、フランジ用板材と同材質で準備し、砥石刃切断或いは放電ワイヤカット機などで長さ１２ｍｍに切断した後、切断バリを砥石などで除去しておく。なお、フランジを坩堝本体に溶接工法で取り付ける場合は棒材は不要である。
【００７２】
工程Ｂ３；丸め、Ｌ字曲げなどの板金加工
リベット接合によって製作する場合と同様工程Ａ３の手順で、坩堝本体用部品の丸め加工およびフランジ用部品のＬ字曲げ加工を実施する。
【００７３】
工程Ｂ４；組み立て加工
溶接中の酸化脆化を防止するために、不活性ガスで置換したチャンバー内でＴＩＧ溶接を実施する。補助治具類で仮組みした坩堝本体を、先ず溶接する。丸め加工した突合せ部を３〜４箇所点止め溶接した後、突合せ部全域を溶接して本体坩堝を完成させる。
【００７４】
フランジを坩堝本体に溶接する場合も、治具類で仮固定した後、フランジ部外周を坩堝外周部に溶接する（４〜６箇所の点止めでも良い）。リベット接合する場合は工程Ａ４の方法と同じである。
【００７５】
こうして、溶接による（或いは一部リベット接合による）４等配フランジ付き上部坩堝が完成する。
【００７６】
Ｃ；絞り加工による、厚さ３ｍｍｘ上端外径３３０ｍｍｘ下端外径３００ｍｍｘ高さ２００ｍｍの中空円錐台状坩堝（突き出し幅２０ｍｍで長さ５０ｍｍの４等配フランジ付き）の製造方法。
【００７７】
工程Ｃ１；坩堝用板材
上記と同じ材質・規格・品質の板材を用いる。冷間圧延仕上げされた表面粗さＲａ５μｍ程度のモリブデン板材、或いは酸化ランタン添加合金、ＴＺＭ合金などのモリブデン合金板材を準備する。坩堝用の冷間圧延板材サイズは、厚さ３ｍｍｘ□６２０ｍｍである。この圧延板材を放電ワイヤーカット機や旋盤などを用いて、厚さ３ｍｍｘ直径６００ｍｍの絞り成型用ブランク材を切り出す。
【００７８】
工程Ｃ２；  フランジ用板材
坩堝素材と同質で、同様の表面粗度の板材（厚さ３ｍｍｘ幅５０ｍｍｘ長さは任意で２００ｍｍ〜１０００ｍｍ程度）を用いる。フランジ用部品は、４個分を長さ２００ｍｍで切断しておく。棒材（直径３ｍｍｘ長さ１０００ｍｍ程度）を用いる。
【００７９】
フランジ取り付けに用いるリベット用の棒材も、フランジ用板材と同材質で準備し、砥石刃切断或いは放電ワイヤーカット機などで長さ１２ｍｍに切断した後、切断バリを砥石などで除去しておく。なお、フランジを坩堝本体に溶接工法で取り付ける場合は棒材は不要である。
【００８０】
工程Ｃ３；絞り成型加工およびＬ字曲げ加工
スピニングマシンを用いて、坩堝本体の絞り成型加工を行う。スピニングマシンは装置本体、中子となる金型、押し当て棒、およびローラーで主構成されている。被成型加工材であるブランク材を、ローラーによって金型外面に押しつけるようにして成型する加工方法である。
【００８１】
横型回転軸に金型が取り付けられ、直径６００ｍｍブランク材、押し当て棒が直列に並び、１００〜３００ｒｐｍで回転するブランク材をプロパンバーナーなどで赤熱しながら、側方から繰り出されるローラーによって、金型になぞらえて坩堝形状に成型する。被成型材が金型から外れる形状であれば、坩堝側壁が直線状のみならず階段状であっても成型可能である。円筒坩堝を製作するには、底部を設計した形状に仕上げる必要がある。仕上げは横型旋盤などを利用してバイトによって削り落し、任意の形状の底なし（中空）坩堝を得ることができる。
【００８２】
なお、坩堝底部にあたる部分に小径の穴をブランク材に事前に設けておくことができる。しかしながら、大径の穴を事前に設けておくと、絞り加工に際して亀裂発生の原因となるおそれがあり好ましくない。
【００８３】
このようにして、厚さ３ｍｍｘ上端外径３３０ｍｍｘ下端外径３００ｍｍｘ高さ２００ｍｍの中空円錐台状坩堝を得る。
【００８４】
フランジ用部品については、工程Ａ２と同様であるので再掲した。工程Ａ２で準備した５０ｍｍ幅板材を２：３の幅になるように、長さ方向に沿ってＬ字状にブレーキプレスによって曲げ加工を実施した。このＬ字状部品から、４個の長さ５０ｍｍＬ型フランジを切断して得た。Ｌ字の幅が広い側にリベット用貫通穴を５穴、千鳥状にボール盤を用いて開ける。その後、ブレーキプレスを用いて、穴付き側を坩堝外面曲率に合わせて曲げ加工する。曲げ加工によって微小変形した穴は、やすりなどで修正しておく。
【００８５】
工程Ｃ４；組み立て加工
フランジはリベットによる接合、或いは溶接工法によっても取り付けができる。その方法・作業手順は上述のとおりである。坩堝本体外周に階段状のフランジ部分が形成されている坩堝においては、フランジ自体が不要である。
【００８６】
このようにして、溶接による（或いは一部リベット接合による）４等配フランジ付き上部坩堝が完成する。
【００８７】
（効果の確認）
製作した４等配フランジ付き上部坩堝（厚さ３ｍｍｘ上端外径３３０ｍｍｘ下端外径３００ｍｍｘ高さ２００ｍｍの中空円錐台状坩堝）を利用して、サファイア原料充填量増加の確認を行った。
【００８８】
下部坩堝はモリブデン製の厚さ５ｍｍｘ開口径３１０ｍｍｘ深さ４００ｍｍの坩堝である。従来通り下部坩堝のみでサファイア結晶を育成した場合、インゴットの大略サイズは外径３００ｍｍｘ高さ２００ｍｍ、重量約６０ｋｇである。下部坩堝内容積の５０％利用率である。
【００８９】
下部坩堝にフランジ付き上部坩堝を載せ置きした場合の全体構成は、総高さ５５０ｍｍである。
【００９０】
サファイア原料を上部坩堝上縁部下６５ｍｍ位置まで充填した後、融解・固化して得たインゴットの大略サイズは外径３００ｍｍｘ高さ２８０ｍｍ、重量約８４ｋｇであった。下部坩堝内容積の７０％利用率である。
【００９１】
育成炉外へ取り出した全構成坩堝の上部坩堝は、両手で上方に持ち上げるだけで下部坩堝から分離でき、損傷も発生しなかった。また、サファイア融液が付着した痕跡もなく、繰り返し使用できる状態を保っていた。
【００９２】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００９３】
１  坩堝、１０  下部坩堝、１１  開口、１２  下部坩堝側フランジ部、１３，２３  板材、２０  上部坩堝、２４  縮径部、２５  小径部、２６  テーパー面、２７  大径部、２８  係合部、３０  上部坩堝側フランジ部、４０  当て板、５０  リベット。
【図１】
2015064505.tif 000003
【図２】
2015064505.tif 000004
【図３】
2015064505.tif 000005
【図４】
2015064505.tif 000006
【図５】
2015064505.tif 000007
【図６】
2015064505.tif 000008
【図７】
2015064505.tif 000009
【図８】
2015064505.tif 000010
【図９】
2015064505.tif 000011
【図１０】
2015064505.tif 000012
【図１１】
2015064505.tif 000013
【図１２】
2015064505.tif 000014
【図１３】
2015064505.tif 000015
【図１４】
2015064505.tif 000016
【図１５】
2015064505.tif 000017
【図１６】
2015064505.tif 000018
【図１７】
2015064505.tif 000019
【図１８】
2015064505.tif 000020
【図１９】
2015064505.tif 000021
【図２０】
2015064505.tif 000022
【図２１】
2015064505.tif 000023
【図２２】
2015064505.tif 000024
【図２３】
2015064505.tif 000025
【図２４】
2015064505.tif 000026
【図２５】
2015064505.tif 000027
【図２６】
2015064505.tif 000028
【図２７】
2015064505.tif 000029
【図２８】
2015064505.tif 000030
【図２９】
2015064505.tif 000031
【図３０】
2015064505.tif 000032
【図３１】
2015064505.tif 000033
【図３２】
2015064505.tif 000034
【図３３】
2015064505.tif 000035
【図３４】
2015064505.tif 000036
【図３５】
2015064505.tif 000037
【図３６】
2015064505.tif 000038
【図３７】
2015064505.tif 000039
【図３８】
2015064505.tif 000040
【図３９】
2015064505.tif 000041
【図４０】
2015064505.tif 000042
【図４１】
2015064505.tif 000043
【図４２】
2015064505.tif 000044
【図４３】
2015064505.tif 000045
【図４４】
2015064505.tif 000046
【図４５】
2015064505.tif 000047
【図４６】
2015064505.tif 000048
【図４７】
2015064505.tif 000049
【図４８】
2015064505.tif 000050
【図４９】
2015064505.tif 000051
【図５０】
2015064505.tif 000052
【図５１】
2015064505.tif 000053
【図５２】
2015064505.tif 000054
【図５３】
2015064505.tif 000055
【図５４】
2015064505.tif 000056
【図５５】
2015064505.tif 000057
【図５６】
2015064505.tif 000058
【図５７】
2015064505.tif 000059
【図５８】
2015064505.tif 000060
【図５９】
2015064505.tif 000061
【図６０】
2015064505.tif 000062
【図６１】
2015064505.tif 000063
【図６２】
2015064505.tif 000064
【図６３】
2015064505.tif 000065
【図６４】
2015064505.tif 000066
【図６５】
2015064505.tif 000067
【図６６】
2015064505.tif 000068
【図６７】
2015064505.tif 000069
【図６８】
2015064505.tif 000070
【手続補正書】
【提出日】平成27年6月3日(2015.6.3)
【手続補正１】
【補正対象書類名】特許請求の範囲
【補正対象項目名】全文
【補正方法】変更
【補正の内容】
【特許請求の範囲】
【請求項１】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成され、
前記下部坩堝は、モリブデンまたはその合金製の板材を絞り加工することで形成され、前記開口には円筒の外周方向に延在する、円周方向に連続する下部坩堝側フランジ部が設けられている、坩堝。
【請求項２】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成され、
前記下部坩堝は、モリブデンまたはその合金製の板材を絞り加工することで形成され、前記開口には円筒の外周方向に延在する、円周方向に連続する下部坩堝側フランジ部が設けられている、坩堝。
【請求項３】
モリブデンまたはその合金製の坩堝であって、
開口が設けられた有底円筒形状の下部坩堝と、前記開口に嵌まり合う上部坩堝とを備え、
前記下部坩堝は、モリブデンまたはその合金製の板材を絞り加工することで形成され、前記開口には円筒の外周方向に延在する、円周方向に連続する下部坩堝側フランジ部が設けられている、坩堝。
【請求項４】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成され、
下部坩堝の側壁が鉛直方向に対して角度θ１をなし、前記角度θ１は２から１０°である、坩堝。
【請求項５】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成され、
下部坩堝の側壁が鉛直方向に対して角度θ１をなし、前記角度θ１は２から１０°である、坩堝。
【請求項６】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成され、
上部坩堝の側壁が鉛直方向に対して角度θ２をなし、前記角度θ２は２から１０°である、坩堝。
【請求項７】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成され、
上部坩堝の側壁が鉛直方向に対して角度θ２をなし、前記角度θ２は２から１０°である、坩堝。
【請求項８】
モリブデン合金製の坩堝であって、
開口が設けられた有底円筒形状の下部坩堝と、前記開口に嵌まり合う上部坩堝とを備え、
前記上部坩堝は、モリブデン合金製の板材を曲げて板材の両端部を接合することで形成され、
前記下部坩堝は、モリブデン合金製の板材を絞り加工することで形成され、前記開口には円筒の外周方向に延在する、円周方向に連続する下部坩堝側フランジ部が設けられている、坩堝。
【請求項９】
モリブデン合金製の坩堝であって、
開口が設けられた有底円筒形状の下部坩堝と、前記開口に嵌まり合う上部坩堝とを備え、
前記上部坩堝は、モリブデン合金製の板材が継ぎ目なく周方向に連続することで形成され、
前記下部坩堝は、モリブデン合金製の板材を絞り加工することで形成され、前記開口には円筒の外周方向に延在する、円周方向に連続する下部坩堝側フランジ部が設けられている、坩堝。
【請求項１０】
酸化ランタンが添加されたモリブデン合金製、またはＴＺＭ合金製の、請求項８または９に記載の坩堝。
【請求項１１】
２６００℃の耐高温性能を有する、請求項８から１０のいずれか１項に記載の坩堝。
【請求項１２】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成され、
前記上部坩堝には前記上部坩堝とは別部材のＬ字状のフランジが設けられている、坩堝。
【請求項１３】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成され、
前記上部坩堝には前記上部坩堝とは別部材のＬ字状のフランジが設けられている、坩堝。
【請求項１４】
前記フランジは、複数の爪部と、それらの爪部が接続される胴部を有する、請求項１２または１３に記載の坩堝。
【請求項１５】
モリブデンまたはその合金製の冷間圧延された坩堝であって、
開口が設けられた有底円筒形状の下部坩堝と、前記開口に嵌まり合う上部坩堝とを備え、
前記上部坩堝は、モリブデンまたはその合金製の板材を曲げて板材の両端部を接合することで形成される、坩堝。
【請求項１６】
モリブデンまたはその合金製の坩堝であって、
開口が設けられた有底円筒形状の下部坩堝と、前記開口に嵌まり合う上部坩堝とを備え、
前記上部坩堝は、モリブデンまたはその合金製の板材が継ぎ目なく周方向に連続することで形成される、坩堝。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
モリブデンまたはその合金製の坩堝であって、
開口が設けられた有底円筒形状の下部坩堝と、前記開口に嵌まり合う上部坩堝とを備え、
前記開口には円筒の外周方向に延在する、円周方向に全周に亘って連続する下部坩堝側フランジ部が設けられている、坩堝。
【請求項２】
前記上部坩堝を構成するモリブデンまたはその合金製の板材の両端部が接合されている、請求項１に記載の坩堝。
【請求項３】
前記板材の両端部が当て板に溶接されている、請求項２に記載の坩堝。
【請求項４】
前記板材の両端部が当て板にリベット接合されている、請求項２に記載の坩堝。
【国際調査報告】
2015064505.tif 000071
2015064505.tif 000072
2015064505.tif 000073
2015064505.tif 000074